КЕРАМИЧЕСКАЯ МАССА ДЛЯ ИЗГОТОВЛЕНИЯ ИЗРАЗЦОВ
CERAMIC MIXTURE FOR MAKING GLAZED TILES

Изобретение касается производства печных изразцов.
Известна керамическая масса для изготовления изразцов, включающая, вес. ч.: глинистое сырье (Летгайнская глина) 2-16; шамот 1-15 [1].
Задачей изобретения является повышение термостойкости изразцов.
Технический результат достигается тем, что керамическая масса для изготовления изразцов, включающая глинистое сырье и шамот, в качестве глинистого сырья содержит каолин и дополнительно череп фаянсовый и полевой шпат при следующем соотношении компонентов, вес. ч.: каолин 10-15; череп фаянсовый 5-7; полевой шпат 1,5-2.
В таблице приведены составы керамической массы для изготовления изразцов.
2
2
2
3
2
3
2
2
3
2
3
2
2
Для приготовления керамической массы могут быть использованы каолины и полевые шпаты любых месторождений, например, каолин Просяновского месторождения, характеризующийся следующим химическим составом, мас. %: SiO 46,02-46,5; TiO 0,47-0,52; AlO 38,69-40,17; FeO 0,55-0,92; CaO 0,05-0,19; п.п.п. 13,34-13,97; полевой шпат Енского месторождения, содержащий, мас. %: SiO 68,6; AlO 18,32; FeO 0,08; CaO 0,76; MgO 0,09; KO 9,35; NaO 2,24; п.п.п. 0,46.
Компоненты дозируют в требуемых количествах. Череп фаянсовый и полевой шпат загружают в шаровую мельницу и измельчают в течение 5-6 ч, затем добавляют каолин и еще измельчают в течение 2-3 ч. Измельчение компонентов проводят до остатка не более 10% на сите 008. Полученную массу увлажняют до 19-26% и формуют из нее изразцы. Изразцы сушат до влажности не более 5% и обжигают при температуре 1150-1200°C. На поверхность изразцов наносят слой цветной тугоплавкой глазури и обжигают изразцы вторично при температуре 1100-1200°C.
Источник информации
1. Гехт Г. Керамика. - Л. - М.: Главная редакция химической литературы, 1938. - С. 248.